(57)【要約】  本発明の複合銅粒子は、銅からなるコア粒子と、該コア粒子の表面に配置された、銅とスズとの合金からなる被覆層とを有し、累積体積５０容量％における体積累積粒径Ｄ50が０．１〜１０．０μｍである。前記合金はＣｕＳｎであることが好適である。スズを３．０〜１２．０質量％含有することも好適である。この複合銅粒子は、銅からなるコア粒子及びスズ源の化合物を含む水性スラリーと、スズの還元剤とを混合し、該コア粒子の表面に銅とスズとの合金からなる被覆層を形成することで好適に製造される。
2014007064.tif 000002
【特許請求の範囲】
【請求項１】
銅からなるコア粒子と、該コア粒子の表面に配置された、銅とスズとの合金からなる被覆層とを有し、累積体積５０容量％における体積累積粒径Ｄ50が０．１〜１０．０μｍである複合銅粒子。
【請求項２】
スズを１．０〜５０．０質量％含有する請求項１に記載の複合銅粒子。
【請求項３】
前記合金がＣｕＳｎ、Ｃｕ6Ｓｎ5又はＣｕ3Ｓｎ合金である請求項１又は２に記載の複合銅粒子。
【請求項４】
大気雰囲気下、昇温速度１０℃／ｍｉｎの条件での示差熱分析において、コアである銅の酸化に起因する発熱ピークを４５０℃以上に有する請求項１ないし３のいずれか一項に記載の複合銅粒子。
【請求項５】
請求項１ないし４のいずれか一項に記載の複合銅粒子とビヒクルとを含んでなる導電性ペースト。
【請求項６】
銅からなるコア粒子及びスズ源の化合物を含む水性スラリーと、スズの還元剤とを混合し、該コア粒子の表面に銅とスズとの合金からなる被覆層を形成する工程を有する複合銅粒子の製造方法。
【請求項７】
スズ源の化合物として二価スズ化合物を用い、かつｐＨ９．０での酸化還元電位が−９００ｍＶ以下である還元力を有する還元剤を用いる請求項６に記載の製造方法。
【請求項８】
前記還元剤が水素化ホウ素ナトリウム又は水素化ホウ素カリウムである請求項７に記載の製造方法。
【請求項９】
ｐＨが９〜１１に調整された前記水性スラリーと還元剤とを混合する請求項７又は８に記載の製造方法。
【発明の詳細な説明】
【技術分野】
【０００１】
本発明は、表面に銅とスズとの合金からなる被覆層を有する複合銅粒子に関する。また本発明は該複合銅粒子の製造方法に関する。
【背景技術】
【０００２】
銅は電気伝導性の高い材料なので、電極間の電気的な導通をとるための導電材料として有用である。例えば導電性粉末や、これにビヒクル等を添加してなる導電性ペースト等の形態で用いられ、スクリーン印刷、ディスペンシング、インクジェット印刷等の手段で微細配線の形成に用いられる。微細配線の形成のためには、銅粒子の粒径を小さくすることが有利である。しかし銅は酸化されやすい金属であるため、粒子の粒径を小さくしていくと酸化が一層進行しやすくなり、そのことに起因して電気伝導性が低下しやすい。そこで、耐酸化性を高めた銅粒子が提案されている。【０００３】
例えば特許文献１においては、銅粒子をコア材とし、これにスズを被覆したスズコート銅粒子が提案されている。このスズコート銅粒子は、その平均粒径が０．１〜５μｍであり、５〜４０質量％のスズコート層を備えている。このスズコート銅粒子は、銅粒子を水に分散させたスラリーと、スズ塩及びチオ尿素を含むスズ溶液とを混合し、銅粒子の表面にスズを置換析出させることで製造される。【０００４】
特許文献２には、粒子内部にアルミニウムを０．０７〜１０原子％含有し、更にリンを０．０１〜０．３原子％含有する銅粒子が提案されている。この銅粒子はアトマイズ法によって好適に製造される。同文献には、銅粒子の内部に特定量のアルミニウムを含有させることで、銅粒子の耐酸化性と導電性とのバランスを図ることができる旨が記載されている。
【先行技術文献】
【特許文献】
【０００５】
【特許文献１】特開２００６−２２５６９１号公報
【特許文献２】ＵＳ２０１１/０３１４４８ Ａ１
【発明の概要】
【０００６】
上述の各文献に記載の技術によれば銅粒子の耐酸化性を高めることはできるが、昨今の電子材料の進歩に伴い、更に耐酸化性を高めつつ高導電性とのバランスを図ることが求められている。したがって本発明の課題は、上述した従来技術の銅粒子よりも種々の性能が更に向上した銅粒子を提供することにある。
【０００７】
本発明は、銅からなるコア粒子と、該コア粒子の表面に配置された、銅とスズとの合金からなる被覆層とを有し、累積体積５０容量％における体積累積粒径Ｄ50が０．１〜１０．０μｍである複合銅粒子を提供することにより前記の課題を解決したものである。
【０００８】
また本発明は、前記の複合銅粒子の好適な製造方法として、銅からなるコア粒子及びスズ源の化合物を含む水性スラリーと、スズの還元剤とを混合し、該コア粒子の表面に銅とスズとの合金からなる被覆層を形成する工程を有する複合銅粒子の製造方法を提供するものである。
【図面の簡単な説明】
【０００９】
【図１】図１は、実施例１で得られた複合銅粒子のＸＲＤ測定結果を示す図である。
【図２】図２は、実施例及び比較例で得られた銅粒子の示差熱（ＤＴＡ）測定結果を示すグラフである。
【図３】図３は、実施例及び比較例で得られた銅粒子の熱重量（ＴＧ）測定結果を示すグラフである。
【発明の詳細な説明】
【００１０】
本発明の複合銅粒子は、銅からなるコア粒子と、該コア粒子の表面を被覆する被覆層とを有している。被覆層は銅とスズとの合金から構成されている。従来技術によれば、銅からなるコア粒子の表面を、スズからなる被覆層で被覆していたが、これに代えて銅とスズとの合金からなる被覆層を用いることで、意外にも耐酸化性を一層高めることが可能となり、かつ高温下でも低電気抵抗を示すことが判明した。
【００１１】
本発明の複合銅粒子についての耐酸化性は、例えば示差熱分析によって測定される銅の酸化に起因する発熱ピークが観察される温度で評価することができる。具体的には、本発明の複合銅粒子は、大気雰囲気下、昇温速度１０℃／ｍｉｎの条件で行った示差熱分析において、銅の酸化に起因する発熱ピークを好ましくは４５０℃以上、更に好ましくは５００℃以上に有する。
【００１２】
銅とスズとの合金としては、例えばＣｕＳｎ、Ｃｕ3Ｓｎ、Ｃｕ6Ｓｎ5、Ｃｕ6.25Ｓｎ5、Ｃｕ39Ｓｎ11、Ｃｕ40.5Ｓｎ11などの種々の組成を有するものが知られており、本発明においてはこれらの合金のうちの１種又は２種以上を用いることができる。特に、耐酸化性が一層高く、かつ高温下でも低電気抵抗を示すことから、銅とスズとの合金としてＣｕＳｎ、Ｃｕ6Ｓｎ5又はＣｕ3Ｓｎ合金の少なくとも１種を用いることが好ましく、特にＣｕＳｎ合金を用いることが好ましい。
【００１３】
銅とスズとの合金は、本発明の複合銅粒子における表面及びその近傍に存在している。複合銅粒子の粒子内部は実質的に銅のみから構成されておりスズは実質的に存在していない。またスズ以外の金属元素及びその他の非金属元素等も実質的に存在していない。「実質的に存在していない」とは、意図的に銅以外の元素を含有させることを排除する趣旨であり、複合銅粒子の製造過程において不可避的に混入する微量の元素の存在は許容する趣旨である。
【００１４】
銅とスズとの合金からなる被覆層は、好ましくは５．０〜５００．０ｎｍ、更に好ましくは４０．０〜２００．０ｎｍの厚みでもってコア粒子の表面を被覆していることが、耐酸化性の十分な向上の点から好ましい。被覆層の厚みは、後述する方法で複合銅粒子を製造するときの還元めっき条件を適切に選択すればよい。被覆層の厚みは、例えば粒子を切断して観察断面を形成し、該断面をＳＥＭやＳＥＭ−ＥＤＳを用いて観察して測定することができる。
【００１５】
被覆層においては銅とスズとの原子比率が厚み方向において一定であってもよく、あるいは厚み方向において比率が漸次変化していてもよい。特に、被覆層におけるコア粒子との境界近傍においては、被覆層からコア粒子に向けて銅の比率が漸次高くなっていることが、被覆層とコア粒子との一体感が高まり、被覆層の剥離等が起こりづらくなる点から好ましい。このような態様の被覆層を形成するには、例えば後述する方法で被覆層を形成すればよい。
【００１６】
複合銅粒子に含まれるスズの比率は、好ましくは１．０〜５０．０質量％であり、更に好ましくは２．０〜２５．０質量％であり、最も好ましくは２．５〜１５．０質量％である。一方、複合銅粒子に含まれる銅の比率は５０．０〜９９．０質量％であることが好ましく、７５．０〜９８．０質量％であることが更に好ましく、８５．０〜９７．５質量％が最も好ましい。スズ及び銅の比率をこの範囲内に設定することで、複合銅粒子の電気伝導性を損なうことなく耐酸化性を高めることができる。スズの比率を１．０％質量以上とすることによって、複合銅粒子の耐熱性を高めることができる。また、スズの比率を５０．０質量％以下とすることによって、複合銅粒子の抵抗値を低くすることができる。複合銅粒子に含まれるスズ及び銅の比率は例えば、複合銅粒子を鉱酸等の酸に溶解させ、溶解液を測定対象としてＩＣＰによる分析を行うことで測定することができる。
【００１７】
複合銅粒子は、累積体積５０容量％における体積累積粒径Ｄ50が０．１〜１０．０μｍであり、０．５〜８．０μｍであることが好ましい。この範囲の粒径を有することで、複合銅粒子を電気回路や電子素子の微細配線材料として用いた場合に、印刷性や配線の緻密性を確保しつつ、複合銅粒子の耐酸化性を高めることが可能となる。複合銅粒子の粒径が１０．０μｍよりも大きい場合には、比表面積が小さくなり酸化されづらくなるので、被覆層を殊更形成する実益が薄くなる。一方、粒径が０．１μｍよりも小さい場合には、複合銅粒子に占めるスズの割合が相対的に高くなる傾向にあるので、低電気抵抗を確保することが容易でなくなる。
【００１８】
複合銅粒子の形状としては、例えば球状、多面体状、フレーク状等の形状を採用することができる。これらの形状は、複合銅粒子の具体的な用途に応じて適切に選択することができる。例えば印刷法によって微細な電気回路を形成するために複合銅粒子を用いる場合等には、球状をした複合銅粒子を用いることが好ましい。なお。複合銅粒子における被覆層の厚みは、先に述べたとおり複合銅粒子の粒径よりも非常に小さいので、複合銅粒子の形状は、銅からなるコア粒子の形状と大差はない。したがってコア粒子の形状は、複合銅粒子の形状と同等とみなすことができる。
【００１９】
コア粒子としては、例えば湿式法によって製造されたものやアトマイズ法によって製造されたものを用いることができる。後述するとおり、被覆層の形成を還元めっきで行うことを考慮すると、湿式法によって製造されたコア粒子を用いることが製造工程上有利である。コア粒子は、累積体積５０容量％における体積累積粒径Ｄ50が０．１〜１０．０μｍであり、０．２〜５．０μｍであることが好ましい。
【００２０】
複合銅粒子は、そのタップ密度が１．０〜１０．０ｇ／ｃｍ3であることが好ましく、１．５〜５．０ｇ／ｃｍ3であることが更に好ましい。タップ密度がこの範囲内にあることで、複合銅粒子を電気回路や電子素子の微細配線材料として用いた場合に、高い電気伝導性を確保することが容易となる。タップ密度をこの範囲内に設定するには、銅からなるコア粒子として適切な形状のものを選択したり、後述する複合銅粒子の製造方法において被覆層を形成するときの還元めっき条件として適切な条件を選択したりすればよい。タップ密度の測定は、例えばホソカワミクロン株式会社製のパウダーテスターを用いることができる。
【００２１】
タップ密度を上述の範囲とすることが好ましいことと同様の理由によって、複合銅粒子は、そのＢＥＴ比表面積が０．１〜１０．０ｍ2／ｇであることが好ましく、０．２〜５．０ｍ2／ｇであることが更に好ましい。ＢＥＴ比表面積は例えば、カンタクロム社製のモノソーブ（商品名）を用い、Ｈｅ／Ｎ2混合ガスによって測定することができる。
【００２２】
次に、本発明の複合銅粒子の好適な製造方法について説明する。本製造方法においては、銅からなるコア粒子の表面に、還元めっきによって銅とスズとの合金からなる被覆層を形成する。還元めっきを採用することによって、意外にも銅とスズとの合金を析出させることが可能であることを、本発明者は見いだした。これに対して、別のめっき方法である置換めっきを採用すると、先に述べた特許文献１に記載されているとおり、スズ単体からなる被覆層が形成される。
【００２３】
還元めっきを採用してコア粒子の表面に銅とスズとの合金からなる被覆層を形成するには、まずコア粒子及びスズ源の化合物を含む水性スラリーと、スズの還元剤とを用意する。水性スラリーに含まれるコア粒子の割合は好ましくは８０．０〜９９．０質量％、更に好ましくは８８．０〜９７．０質量％とする。
【００２４】
水性スラリーに含まれるスズ源の化合物としては、水溶性の化合物を用いることができる。例えば水溶性のスズ錯塩を用いることができる。具体的には、メタンスルホン酸スズ（II）などの有機スルホン酸スズ（II）、塩化スズ（II）、臭化スズ（II）、ヨウ化スズ（II）、乳酸スズ（II）、クエン酸スズ（II）、酒石酸スズ（II）、グルコン酸スズ（II）、コハク酸スズ（II）等を挙げることができる。これらの化合物はそれぞれ単独で又は２種以上を組み合わせて用いることができる。水性スラリーに含まれるスズ源の化合物の濃度は、スズに換算して１０-3〜２．０ｍｏｌ／Ｌであることが好ましく、１０-3〜０．５ｍｏｌ／Ｌであることが更に好ましい。
【００２５】
スズ源を水性スラリー中で安定化させるために、該スラリー中に有機アミノカルボン酸化合物を添加することができる。有機アミノカルボン酸化合物としては、例えば、エチレンジアミン四酢酸、ジエチレントリアミン五酢酸、ヒドロキシエチルイミノ二酢酸、ジヒドロキシエチルイミノ酢酸、グリシン、アルギニン、グルタミン、リシン、ニトリロトリ酢酸などが挙げられる。また、有機アミノカルボン酸化合物に代えて、又はこれに加えて、モノエタノールアミン、ジエタノールアミン、トリエタノールアミンなどのアルコールアミン類を添加することもできる。これらは、単独又は２種以上を組み合わせて用いることができる。水性スラリーに含まれる有機アミノカルボン酸化合物又はアルコールアミン類の濃度（ｍｏｌ／Ｌ）は、スズの濃度（ｍｏｌ／Ｌ）に対して０．１〜２０倍であることが好ましく、１．０〜１０倍であることが更に好ましい。有機アミノカルボン酸化合物とアルコールアミン類を併用する場合は、それぞれの濃度が、前記の関係を満たすことが好ましい。
【００２６】
水性スラリーにおける銅とスズとの比率は、重量％で１０．０：０．１〜１０．０：２．０のように調整することが、スズ単独での析出を抑制し、かつ銅粒子表面への均一なスズ合金コートの点から好ましい。
【００２７】
水性スラリーと混合されるスズの還元剤としては、スズのイオンの還元能を有する物質が用いられる。特に、ｐＨ９．０での酸化還元電位が好ましくは−９００ｍＶ以下、更に好ましくは−９５０ｍＶ以下、一層好ましくは−１０００ｍＶ以下である還元力を有する還元剤を用いることが、スズと銅との合金からなる目的とする被覆層を首尾よく形成し得る点から好ましい。そのような還元力を有する還元剤としては、例えば水素化ホウ素ナトリウム、水素化ホウ素カリウム、ヒドラジンなどを用いることができる。これらの還元剤は一般に水溶液の状態で用いられる。
【００２８】
水性スラリーとスズの還元剤とを混合するのに先立ち、水性スラリーのｐＨを調整することが、目的とする被覆層を首尾よく形成し得る点から好ましい。具体的には水性スラリーのｐＨを９．０〜１１．０、特に９．０〜１０．０に調整することが好ましい。ｐＨの調整には、例えばアンモニア水、水酸化ナトリウム水溶液、水酸化カリウム水溶液などを用いることができる。
【００２９】
水性スラリーとスズの還元剤との混合は、水性スラリーに還元剤を添加するか、又はその逆に還元剤に水性スラリーを添加することで行われる。還元反応の制御のしやすさを考慮すると、水性スラリーに還元剤を添加することが好ましい。この場合、水性スラリーに還元剤を一括添加してもよく、あるいは所定の時間にわたって連続に又は不連続に逐次添加してもよい。還元反応の制御のしやすさを考慮すると、一括添加するよりも逐次添加することが好ましい。
【００３０】
還元剤の添加によってスズの還元反応が開始され、銅とスズとの合金が、コア粒子の表面に析出する。合金の組成は、例えば水性スラリーに含まれるスズの量と、還元剤の添加量との比率を調整して、還元反応を制御することでコントロール可能である。合金としてＣｕＳｎ合金を析出させたい場合には、水性スラリーに含まれるスズの量に対して好ましくは１．０〜１０．０当量、更に好ましくは１．０〜５．０当量の還元剤を添加することが有利である。還元剤を添加している最中は、水性スラリーを撹拌して均一な還元反応が生じるようにすることが好ましい。水性スラリーの撹拌は還元剤の添加完了後も引き続き行うことが好ましい。
【００３１】
以上の操作によって目的とする複合銅粒子が得られたら、リパルプ洗浄を行った後に、固形分を濾別し、更に必要に応じ水洗やメタノールによる洗浄等を行う。
【００３２】
このようにして得られた複合銅粒子は、例えば公知のビヒクル等と混合されて導電性ペーストとなされる。そのような導電性ペーストの成分や配合割合は当業者において周知の事項である。この導電性ペーストは、例えば電気回路や電子素子の微細配線を形成するために好適に用いられる。具体的には、スクリーン印刷アディティブ法による導体回路形成に用いることができる。また、積層セラミックコンデンサの外部電極用等の各種電気的接点部材として用いることができる。
【実施例】
【００３３】
以下、実施例により本発明を更に詳細に説明する。しかしながら本発明の範囲は、かかる実施例に制限されない。特に断らない限り、「％」は「質量％」を意味する。【００３４】
〔実施例１〕
銅からなるコア粒子として湿式法によって製造されたものを用いた。このコア粒子は体積累積粒径Ｄ50が０．９９μｍである球状のものであった。２００ｇのコア粒子を純水８．９Ｌに分散させ、更にスズ源の化合物としてメタンスルホン酸スズ(II)を添加した。添加量はスズに換算して３０ｇとなる量とした。これに加えてスズ源の安定化剤として、アミノカルボン酸であるエチレンジアミン四酢酸を添加した。添加量はスズ濃度の等倍の量とした。液温５０℃で混合を行いスズ源の化合物を溶解させた後、アンモニアを添加してスラリーのｐＨを９に調整した。このようにして得られた水性スラリーに、１４．３５ｇの水素化ホウ素ナトリウムを１００ｍＬの水に溶解させた水溶液を１０分かけて連続的に添加した。添加中はスラリーを撹拌しておいた。水素化ホウ素ナトリウムの添加によってスズの還元反応が生じ、銅からなるコア粒子の表面に、銅とスズとの合金からなる被覆層が形成された。次いで、リパルプ洗浄を１回行い、引き続き固形分を濾別した後、純水及びメタノールで洗浄し、乾燥を行い、目的とする複合銅粒子を得た。得られた複合銅粒子についてＸＲＤ測定を行ったところ、図１に示すとおりＣｕＳｎかＣｕ6Ｓｎ5のいずれかに帰属されるピークが観測され、ＣｕとＳｎとの合金が形成されていることが確認された。また、ＩＣＰを用いた元素分析を行ったところ、複合銅粒子に含まれるスズの比率は８．５％であった。【００３５】
〔実施例２〕
スズ源の化合物としてメタンスルホン酸スズ(II)を用い、これを純水２２．５Ｌに添加した。添加量はスズに換算して７５．０ｇとなる量とした。これに加えてスズ源の安定化剤として、アミノカルボン酸であるエチレンジアミン四酢酸を添加した。添加量はスズ濃度の等倍の量とした。液温５０℃で混合を行いスズ源の化合物を溶解させた後、水酸化ナトリウムを添加して溶液のｐＨを９．６に調整した。この水溶液に３７．５ｇの水素化ホウ素ナトリウムを１００ｍＬの水に溶解させた水溶液を添加した。次いで、この溶液に銅からなるコア粒子７１４ｇを分散させた。コア粒子は湿式法によって製造されたものであり、体積累積粒径Ｄ50が３．２９μｍである球状のものであった。このようにして得られた水性スラリーに、１２．５ｇの水素化ホウ素ナトリウムを１００ｍＬの水に溶解させた水溶液を１５分間隔で４回添加した。添加中はスラリーを撹拌しておいた。水素化ホウ素ナトリウムの添加によってスズの還元反応が生じ、銅からなるコア粒子の表面に、銅とスズとの合金からなる被覆層が形成された。次いで、リパルプ洗浄を１回行い、引き続き固形分を濾別した後、純水及びメタノールで洗浄し、乾燥を行い、目的とする複合銅粒子を得た。得られた複合銅粒子についてＸＲＤ測定を行ったところ、ＣｕＳｎかＣｕ6Ｓｎ5のいずれかに帰属されるピークが観測され、ＣｕとＳｎとの合金が形成されていることが確認された。また、ＩＣＰを用いた元素分析を行ったところ、複合銅粒子に含まれるスズの比率は１１．２％であった。【００３６】
〔実施例３〕
スズ源の化合物としてメタンスルホン酸スズ(II)を用い、これを純水８．１Ｌに添加した。添加量はスズに換算して２４．４ｇとなる量とした。これに加えてスズ源の安定化剤として、アミノカルボン酸であるエチレンジアミン四酢酸を添加した。添加量はスズ濃度の等倍の量とした。液温５０℃で混合を行いスズ源の化合物を溶解させた後、水酸化ナトリウムを添加して溶液のｐＨを９．６に調整した。この水溶液に１２．２ｇの水素化ホウ素ナトリウムを８０ｍＬの水に溶解させた水溶液を添加した。次いで、この溶液に銅からなるコア粒子７７５．６ｇを分散させた。コア粒子は湿式法によって製造されたものであり、体積累積粒径Ｄ50が３．２９μｍである球状のものであった。このようにして得られた水性スラリーに、４．１ｇの水素化ホウ素ナトリウムを８０ｍＬの水に溶解させた水溶液を１５分間隔で４回添加した。添加中はスラリーを撹拌しておいた。次いで、リパルプ洗浄を１回行い、引き続き固形分を濾別した後、純水及びメタノールで洗浄し、乾燥を行い、目的とする複合銅粒子を得た。得られた複合銅粒子についてＸＲＤ測定を行ったところ、ＣｕＳｎかＣｕ6Ｓｎ5のいずれかに帰属されるピークが観測され、ＣｕとＳｎとの合金が形成されていることが確認された。また、ＩＣＰを用いた元素分析を行ったところ、複合銅粒子に含まれるスズの比率は２．７％であった。【００３７】
〔比較例１〕
本比較例は、特許文献１（特開２００６−２２５６９１号公報）の実施例１に相当するものである。純水に塩化第一スズ二水和物１９０ｇ、チオ尿素１４６５ｇ、酒石酸１０００ｇを溶解させ、液温を４０℃に維持して１０Ｌとした。これを置換析出スズ溶液として用いた。一方、４０℃に維持した４Ｌの純水中に、実施例１で用いたコア粒子と同様のものを１ｋｇ入れ撹拌して、水性スラリーとした。この水性スラリー中に置換析出スズ溶液を入れ、液温を４０℃に維持したまま、３０分間撹拌した。その後、常法にしたがって、濾過洗浄、濾過、及び乾燥を行い、スズコート銅粒子を得た。得られたスズコート銅粒子についてＸＲＤ測定を行ったところ、銅及びスズの回折ピークは観察されたが、銅とスズとの合金の回折ピークは観察されなかった。また、ＩＣＰを用いた元素分析を行ったところ、スズコート銅粒子に含まれるスズの比率は５．４％であった。【００３８】
〔比較例２〕
本比較例は、銅粒子そのものを製造した例であり、特許文献２（特開２００３−３４２６２１号公報）の実施例１に相当するものである。また、この銅粒子は、実施例１で用いたコア粒子そのものでもある。硫酸銅（五水塩）４ｋｇ及びアミノ酢酸１２０ｇを水に溶解させて、液温６０℃の８Ｌの銅塩水溶液を調製した。この水溶液を撹拌しながら、２５％水酸化ナトリウム溶液５．７５ｋｇを約５分間かけて定量的に添加し、液温６０℃で６０分間の撹拌を行った。液の色が完全に黒色になるまで熟成させて酸化第二銅を生成させた。３０分間放置した後、グルコース１．５ｋｇ添加して、１時間熟成することで酸化第二銅を酸化第一銅に還元した。引き続き水和ヒドラジン１ｋｇを５分間かけて定量的に添加して酸化第一銅を還元することで銅粉を得た。【００３９】
〔評価〕
実施例及び比較例で得られた銅粒子について、上述した方法で、粒子中に含まれるスズの割合を測定した。また、ＢＥＴ比表面積、タップ密度、見た目粒径、粒度分布を以下の方法で測定した。更に、熱重量（ＴＧ）及び示差熱（ＤＴＡ）測定を以下の方法で行い、ＴＧの測定結果に基づく発熱ピーク温度を求めた。それらの結果を以下の表１、並びに図２及び図３に示す。【００４０】
〔ＢＥＴ比表面積〕
２．００ｇの試料を用い、７５℃で１０分間の脱気処理を行った後、モノソーブ（カンタクロム社製）によってＢＥＴ１点法で測定した。【００４１】
〔タップ密度〕
１２０ｇの試料を用い、パウダーテスターＰＴ−Ｅ（ホソカワミクロン株式会社製）によって測定した。【００４２】
〔見た目粒径〕
見た目径は、走査型電子顕微鏡を用いて観察される粒子の像を画像処理することによって測定した。見た目径は、平面視での面積から出した粒子径であり、一次粒子が確実に捉えられることになる。【００４３】
〔粒度分布〕
０．１ｇの試料を、ＳＮディスパーサント５４６８の０．１％水溶液（サンノプコ社製）と混合した後、超音波ホモジナイザ（日本精機製作所製 ＵＳ−３００Ｔ）で５分間分散させた。そしてレーザー回折散乱式粒度分布測定装置 Ｍｉｃｒｏ Ｔｒａｃ ＨＲＡ ９３２０−Ｘ１００型（Ｌｅｅｄｓ＋Ｎｏｒｔｈｒｕｐ社製）を用いて粒度分布を測定した。【００４４】
〔ＴＧ・ＤＴＡ測定〕
試料を白金製のパンに入れ、セイコーインスツルメンツ社製ＴＧＤＴＡ／Ｅｘｓｔａｒ６０００を用いて、大気中で常温から１０００℃まで昇温速度１０℃／ｍｉｎで加熱を行った。【００４５】
【表１】
2014007064.tif 000003
【００４６】
表１並びに図２及び図３に示す結果から明らかなとおり、各実施例の複合銅粒子（本発明品）は、比較例１のスズコート銅粒子や比較例２の銅粒子そのものに比べて、銅の酸化に起因する発熱ピークの温度が高く、耐酸化性に優れていることが判る。
【産業上の利用可能性】
【００４７】
本発明の複合銅粒子は、耐酸化性が高く、かつ高温でも低電気抵抗を示すものである。
【図１】
2014007064.tif 000004
【図２】
2014007064.tif 000005
【図３】
2014007064.tif 000006
【国際調査報告】
2014007064.tif 000007
2014007064.tif 000008
2014007064.tif 000009
2014007064.tif 000010